СЫРЬЕВАЯ СМЕСЬ
RAW MIX

Изобретение относится к составам сырьевых смесей, которые могут быть использованы для изготовления кирпича, черепицы.
Известна сырьевая смесь, содержащая, мас.%: лесс 72,0-74,0; бентонит 22,0-24,0; стеклобой 2,0-6,0 [1]. Морозостойкость изделий, полученных из такой смеси, составляет 40-50 циклов.
Задачей изобретения является повышение морозостойкости изделий, полученных из сырьевой смеси.
Технический результат достигается тем, что сырьевая смесь, содержащая лесс, бентонит, стеклобой, дополнительно включает красный шлам при следующем соотношении компонентов, мас.%: бентонит 30,0-34,0; стеклобой 4,0-6,0; красный шлам 6,0-8,0; лесс - остальное.
2
2
2
3
2
3
2
Красный шлам - отход производства глинозема из бокситов, характеризующийся следующим химическим составом, мас.%: SiO 9,5-11,1; TiO 4,4-5,6; AlО 17,0-19,0; FeO 39,0-42,9; СаО 7,6-9,5; NaC 6,7-6,9; п.п.п. 7, 8-10, 5.
В сырьевой смеси может быть использован бой любого силикатного стекла с содержанием диоксида кремния не менее 50% по массе, например, следующих видов.
2
2
3
2
3
2
2
Стекло тарное характеризуется следующим химическим составом, мас.%: SiO 73,0; AlО+FeO 3,0-3,5; СаО+MgO 10,0; KO+NaO 14,5.
2
2
3
2
3
2
2
Стекло листовое характеризуется следующим химическим составом, мас.%: SiO 71,7-72,4, AlО+FeO 2,0-2,4, СаО 6,4-6,8; MgO 3,9-4,3; КО+NaO 14,5-14,9.
2
2
3
2
2
Стекло архитектурно-строительное характеризуется следующим химическим составом, мас.%: SiO 72,5-74,5; AlО 0,8-1,0; СаО 6,0-6,3; MgO 3,3-3,4; NaО 15,4-16,0; SOО 0,4-0,5.
В таблице приведены составы сырьевой смеси.
Таблица
Состав №
Компоненты
Бентонит
Стеклобой
Красный шлам
Лесс
Морозостойкость циклы
1
30,0
4,0
8,0
остальное
60-65
2
32,0
5,0
7,0
остальное
60-65
3
34,0
6,0
6.0
остальное
60-65
Бентонит и лесс измельчают до размера кусков 10-20 мм, сушат при температуре 60-70°С до влажности 3-4% и размалывают сухим способом до порошкообразного состояния. Стеклобой измельчают до получения частиц размером не более 2 мм. Бентонит, лесс, стеклобой и красный шлам смешивают и готовят массу с влажностью 18-22%. Из полученной массы пластическим способом формуют изделия (кирпич, черепицу), которые сушат и обжигают при температуре 950-1000°С.
Источники информации
1. SU 1564145, С04В 33/00, 1990.